(57)【特許請求の範囲】
【請求項１】
壁面が多数の擬石状凹凸面に区画され、裏面が土に接して土留め用に構築されているコンクリート擁壁を対象としたデザイン構造であって、
全ての擬石状凹凸面がコンクリート地色よりも光反射率が低い色彩の塗料により着色塗装された熱吸収塗装面に形成され、この熱吸収塗装面の少なくとも一部が透湿性を有する塗料を用いて形成され、
前記熱吸収塗装面による熱吸収によってコンクリート内部の温度を上昇させてコンクリート内部に含浸している水分の蒸発を促進させ、
そのコンクリート内部で蒸発した水分を透湿性を有する塗装面を通してコンクリート外部に排出させるように形成されていることを特徴としたコンクリート擁壁のデザイン構造。
【請求項２】
請求項１記載のコンクリート擁壁のデザイン構造において、全ての塗装面が複数の異なる色彩の塗料を同時に吹き付け塗装する色彩混合塗装によってミカゲ石調に着色塗装されていることを特徴としたコンクリート擁壁のデザイン構造。
【発明の詳細な説明】
【０００１】
【発明の属する技術分野】
本発明は、土留め用に構築されるコンクリート擁壁を対象とした着色塗装によるデザイン構造に関する。
【０００２】
【従来の技術】
従来、コンクリート擁壁の壁面に着色塗装によってデザインを施こす場合、外観的な見栄えを重視し、これに見合う色彩の塗料を選択し、これを壁面に着色塗装するようしていた。
【０００３】
【発明が解決しようとする課題】
しかしながら、コンクリート擁壁の着色塗装に関しては、外観的な見栄えも大切ではあるが、以下に述べるような問題に対処した着色塗装を施す必要がある。
【０００４】
即ち、コンクリート擁壁は、その裏面が水分を含んだ土に接している。このため、擁壁の裏面からの呼吸が困難であるばかりか、裏面から水分や湿気が擁壁の内部に含浸、浸透してくる。
【０００５】
そして、この水分や湿気は、壁面から水蒸気となって外部に排出しようとするが、このとき、壁面が着色塗装されていると、塗装の塗膜により遮られて水分や湿気の排出ができなくなる。
これでは、壁面からの呼吸が阻害されることになるし、水分や湿気によって塗装が裏から押し上げられ、塗装が浮き上がって塗装の剥がれを引き起こすという問題が生じる。
【０００６】
又、コンクリート擁壁は、コンクリートであるがゆえにひび割れが生じる。このひび割れの要因としては、コンクリート打設時の振動（２次振動を含む）が不十分だったり、泥分の多い骨材の使用、軟練りコンクリートの使用、乾燥収縮、強度不足、鉄筋の錆び、コンクリートの中性化等、諸々の原因がある。
【０００７】
このように必ずひび割れが発生しているといっても過言ではないコンクリート擁壁では、その裏面からひび割れを通して水や湿気が侵入する、この場合にも、壁面が着色塗装されていると、水分や湿気によって塗装が浮き上がり、塗装の剥がれを引き起こすことになる。
【０００８】
又、コンクリートの擬石状凹凸面で特にやっかいな問題は、表面に多数の気泡が残るという点である。この気泡の上から着色塗装すると、気泡が塗膜によって塞がれて空隙が生じ、ここに水分が溜って塗膜を破る結果になる。
【０００９】
本発明は、上述のような従来の問題点を解決するためになされたもので、コンクリート擁壁の壁面に着色塗装による塗装面を形成するに際し、コンクリート内部に含まれている水分の蒸発を太陽からの熱吸収により促進させることによって、効率良くコンクリートの呼吸を維持することができ、又、水や湿気を原因として生ずる塗装の剥がれを解消することができるようにする。
又、塗装でありながら自然石の風合いを持ったデザインに仕上げることができるコンクリート擁壁のデザイン構造を提供することを課題としている。
【００１０】
【課題を解決するための手段】
上記の課題を解決するために、本発明の請求項１記載のコンクリート擁壁のデザイン構造は、
壁面が多数の擬石状凹凸面に区画され、裏面が土に接して土留め用に構築されているコンクリート擁壁を対象としたデザイン構造であって、
全ての擬石状凹凸面がコンクリート地色よりも光反射率が低い色彩の塗料により着色塗装された熱吸収塗装面に形成され、この熱吸収塗装面の少なくとも一部が透湿性を有する塗料を用いて形成され、
前記熱吸収塗装面による熱吸収によってコンクリート内部の温度を上昇させてコンクリート内部に含浸している水分の蒸発を促進させ、
そのコンクリート内部で蒸発した水分を透湿性を有する塗装面を通してコンクリート外部に排出させるように形成されている構成とした。
【００１１】
尚、前記請求項１記載のコンクリート擁壁のデザイン構造において、全ての塗装面が複数の異なる色彩の塗料を同時に吹き付け塗装する色彩混合塗装によってミカゲ石調に着色塗装されている態様がある。
【００１２】
コンクリート地色よりも光反射率の低い、言い替えれば光吸収率の高い色彩の塗料によって着色塗装された塗装面は、コンクリート地色のものより多く太陽からの熱を吸収する。この熱吸収によってコンクリート内部の温度が上昇し、この温度上昇によってコンクリート内部に含浸している水分の蒸発が促進される。
【００１３】
また、透湿性を有している塗装面では、コンクリート内部で蒸発した水分がここを通してコンクリート外部に排出される。
従って、コンクリートの呼吸を維持することができるし、水や湿気によって塗装が裏から押し上げられるといったことがなく、塗装の剥がれを防止することができる。尚、塗装面に透湿性を持たせる手段としては、透湿性を有する塗料を用いればよい。
【００１４】
従って、請求項１記載のデザイン構造では、全ての擬石状凹凸面が熱吸収塗装面に形成されているため、コンクリート内部に含浸している水分の蒸発が促進され、そして、熱吸収塗装面の少なくとも一部が透湿性を有しているため、ここから蒸発した水分が排出される。
又、表面の気泡が塗膜によって塞がれ水分が溜っていても、透湿性を有している熱吸収塗装面を通してこれを排出することができる。
これにより、コンクリートの呼吸及び水や湿気の排出を促すことができるし、塗装の剥がれを防止することができる。
尚、全ての熱吸収塗装面に透湿性を持たせても良いのは勿論であり、また、必ずしも全ての熱吸収塗装面に透湿性を持たせる必要はない。
【００１５】
尚、色物体には光学的性質があり、これは物体に白色光を与えた場合、物体固有の光を吸収し、反射する性質である。
これをグラフ化（横軸に波長３８０〜７８０ｎｍをとり、縦軸に反射率をとっている）したものが分光反射率曲線であり、本発明の場合、大日精化工業株式会社製測定機（ＣＯＬＯＲＣＯＭ ＳＰＥＣＴＲＯＰＨＯＴＯＭＥＴＥＲ）を用いた。
測定方法は、測定機にサンプル資料の平面部を当てると、測定機及びコンピュータにより自動的にグラフが印字される。平面部は最低直径が２ｃｍから３ｃｍあればよい。
【００１６】
又、塗装面の透湿性を表す透湿度は、試験方法ＪＩＳＺ０２０８による１５０ｇ〜１０００ｇ／１平方メートル／１日が適当であり、１５０ｇ以下では水や湿気の排出が不十分になる。
【００１７】
又、請求項２記載のデザイン構造では、全ての塗装面が色彩混合塗装によってミカゲ石調に塗装されているため、塗装でありながら自然石の風合いを持ち、自然の景観にマッチして違和感のないデザインに仕上げることができる。
【００１８】
【発明の実施の形態】
以下、本発明の実施の形態を図面により詳述する。図１は実施の形態であるコンクリート擁壁のデザイン構造を示す斜視図、図２はその設置状態を示す断面図である。
【００１９】
この実施形態では、プレキャスト製のＬ形擁壁用ブロックを用いてコンクリート擁壁を構築する場合で説明する。
【００２０】
前記Ｌ形擁壁用ブロック１は、底板部１０と立上部１１とでＬ形に形成され、立上部１０の正面が壁面となり、この壁面が多数（実施態様では１０個）の擬石状凹凸面１２に区画されている。
尚、コンクリート擁壁の施工に際しては、下端部分が地中に埋まる状態に構築される。このため、壁面の下端部分には土被り部１３が形成される。
【００２１】
そして、前記した擬石状凹凸面１２の全てが、コンクリート地色よりも光反射率の低い色彩の塗料により着色塗装された熱吸収塗装面２０（図中平行斜線で示す）に形成されている。尚、土被り部１３には塗装は施されない。
【００２２】
尚、図３は塗料の光反射率を大日精化工業株式会社製測定機（ＣＯＬＯＲＣＯＭ ＳＰＥＣＴＲＯＰＨＯＴＯＭＥＴＥＲ）で測定したときのグラフを示すものである。
曲線Ａはコンクリート地色の光反射率を示し、曲線Ｂは熱吸収塗装面２０に使用した塗料（マンセル値５Ｇ５／６）の光反射率を示している。
即ち、曲線Ｂは曲線Ａよりも下方に描かれているため、熱吸収塗装面２０の塗料はコンクリート地色よりも低い光反射率である。
尚、曲線Ｃは曲線Ａよりも上方に描かれているため、この曲線Ｃで表される塗料（マンセル値５Ｇ７／１０）は、コンクリート地色よりも高い光反射率となっており、使用不可である。
このように、コンクリート地色よりも光反射率の低い塗料という場合には、曲線Ａよりも下方に描かれる曲線で表され、コンクリート地色よりも光反射率の高い塗料という場合には、曲線Ａよりも上方に描かれる曲線で表される色彩の塗料を示すことになる。
【００２３】
又、前記熱吸収塗装面２０のうち、少なくとも一部（実施形態では５個）が透湿性を有している（図において、透湿性を有している熱吸収塗装面は、平行斜線＋点模様で示す）。
この熱吸収塗装面２０に透湿性を持たせる手段としては、透湿性を有する塗料を用いればよい。
透湿性を有している塗料としては、例えば、商品名ローンコート（大日精化工業社製）、商品名ダイスコート（大日精化工業社製）、商品名ムキテックス（神東塗料社製、透湿度３８７ｇ／１平方メートル／１日）、商品名サンデーフェイス（大日精化工業社製）を使用すれば、高い透湿性を得ることができる。
尚、上記塗料を含めて透湿性を高めるためには、けい砂等の骨材を入れて適当な透湿度を調整することができる塗料なら何でも使用できる。塗料の基本設計が透湿性、通気性を目的としているものなら使用可能である。
例えば、上記ローンコート及びダイスコートでは、けい砂との調合により透湿度１５０ｇ〜１０００ｇまでの領域を作ることができる。尚、サンデーフェイスはＪＩＳＫ５４００で透湿度１０００ｍｌ／１平方メートル・ｄａｙであり、このように非常に高い透湿性を保持できるものもある。
【００２４】
尚、前記熱吸収塗装面２０のうち、残りの一部（実施形態では５個）は透湿性を有していない塗料によって塗装されている（透湿性を有していない熱吸収塗装面は平行斜線のみで示す）。
この透湿性を有していない塗料としては、防水性合成樹脂塗料が一般に知られている。
【００２５】
又、このデザイン構造では、全ての塗装面２０が複数の異なる色彩の塗料を同時に吹き付け塗装する色彩混合塗装によってミカゲ石調に着色塗装されている。
この色彩混合塗装は、例えば、スプレーガンに３つのホッパーが取り付けられ、このホッパーに収容した３種類の異なる色彩（例えば、白色、黒色、灰色）の塗料をそれぞれ独立したノズルから同時に吹き付けるもので、複数の色彩がまだら状（ミカゲ石模様）に現われた塗装面が形成される。
この場合の光反射率については、まだら状に現われた状態で光反射率を測定する。即ち、測定機に平面部を当てると、色彩混合塗装の異なる色彩（例えば、白色、黒色、灰色）が読み取られ、それぞれの面積比を計算して３色全体の平均値が計算され、分光反射率曲線がグラフ化される。
尚、色彩混合塗装の場合、色彩の分布にバラツキがあるため、平面部を３ヵ所以上測定し、その平均を標準とする。
尚、図３において、曲線Ｄは白色、黒色、灰色からなる色彩混合塗装の分光反射率曲線、曲線Ｅは赤茶色、茶色、黒色からなる色彩混合塗装の分光反射率曲線を示している。
【００２６】
この実施形態のデザイン構造では、全ての擬石状凹凸面１２が熱吸収塗装面２０に形成されているため、コンクリート地色よりも多く太陽からの熱を吸収する。
その熱吸収によってコンクリート内部の温度が上昇し、この温度上昇によってコンクリート内部に含浸している水分の蒸発が促進される。
また、熱吸収塗装面２０の少なくとも一部が透湿性を有しているため、蒸発した水分は、ここから排出される。
【００２７】
このように、熱吸収塗装面２０によって水分の蒸発が促進され、その蒸発した水分が透湿性を有している熱吸収塗装面２０を通して外部に排出される。
又、表面の気泡が塗膜によって塞がれ水分が溜っていても、透湿性を有している熱吸収塗装面２０を通してこれを排出することができる。
これにより、コンクリートの呼吸及び水や湿気の排出を促すことができるし、塗装の剥がれを防止することができる。
【００２８】
尚、実施形態で示したように、必ずしも全ての熱吸収塗装面２０に透湿性を持たせる必要はなく、熱吸収塗装面２０のうちの一部が透湿性を有していれば、コンクリートの呼吸及び水や湿気の排出を維持することができる。
又、全ての熱吸収塗装面２０に透湿性を持たせても良いのは勿論であり、この場合には、コンクリートの呼吸及び水や湿気の排出がより一層促進される。
【００２９】
また、実施形態では、熱吸収塗装面２０のうちの残りの一部が透湿性を有していない塗料を使用できることから、塗料の選択幅を広げることができる。
【００３０】
又、全ての塗装面２０が色彩混合塗装によってミカゲ石調に塗装されているため、塗装でありながら自然石の風合いを持ち、自然にマッチして違和感のないデザインに仕上げることができる。
【００３１】
以上、本発明の実施の形態を図面により説明したが、具体的な構成は実施例に限定されるものではない。
例えば、本デザイン構造は、実施形態で示したＬ形擁壁用ブロック以外に、擁壁用積み上げブロック等のプレキャスト製のコンクリート擁壁、商品名テールアルメのような壁式アンカー擁壁、商品名ゴールコンのような直立型積ブロック等を対象とすることができるし、現場打ちコンクリートによって構築したコンクリート擁壁を対象としてもよい。
又、擬石状凹凸面の形状についても制限はなく、例えば、壁面に筋状に形成してもよい。
【００３２】
【発明の効果】
以上説明してきたように、本発明のデザイン構造にあっては、全ての擬石状凹凸面が、光反射率が低い塗料で熱吸収塗装面に形成されているため、コンクリート地色よりも多く熱を吸収する。その熱吸収によってコンクリート内部の温度が上昇し、この温度上昇によってコンクリート内部に含浸している水分の蒸発が促進される。
【００３３】
そして、この熱吸収塗装面のうちの少なくとも一部が透湿性を有しているため、コンクリート内部で蒸発した水分がその透湿性を有している熱吸収塗装面を通してコンクリート外部に排出される。
又、表面の気泡が塗膜によって塞がれ水分が溜っていても、透湿性を有している熱吸収塗装面を通してこれを排出することができる。
従って、コンクリートの呼吸を維持することができるし、水や湿気によって塗装が裏から押し上げられるといったことがなく、塗装の剥がれを防止することができる。
【００３４】
又、請求項２記載のデザイン構造にあっては、全ての塗装面が色彩混合塗装によってミカゲ石調に着色塗装されているため、塗装でありながら自然石の風合いを持ち、自然にマッチして違和感のないデザインに仕上げることができるという効果が得られる。
【図面の簡単な説明】
【図１】  実施の形態であるコンクリート擁壁のデザイン構造を示す斜視図である。
【図２】  そのコンクリート擁壁の設置状態を示す断面図である。
【図３】  塗料の光反射率を表すグラフ図である。
【符号の説明】
１  Ｌ形擁壁用ブロック
１２  擬石状凹凸面
２０  熱吸収塗装面
【図１】
0003761259.tif 000002
【図２】
0003761259.tif 000003
【図３】
0003761259.tif 000004